(57)【要約】  芳香環に１以上のアミノ基が結合した芳香族化合物の核水添反応において、従来のルテニウム触媒よりも優れた触媒活性を有する核水添反応用触媒を提供すること。芳香環に１以上のアミノ基が結合した芳香族化合物の前記芳香環のπ結合の少なくとも１つを水素化する核水添反応に使用される核水添反応用触媒であって、担体と、前記担体上に担持される触媒粒子と、を含んでおり、前記触媒粒子には、Ｒｕ成分とＲｈ成分とが含まれており、高周波誘導結合プラズマ（ＩＣＰ）発光分光分析法により求められるＲｕの含有量ＭＲｕ（質量％）とＲｈの含有量ＭＲｈ（質量％）とが式（１）の条件：ＭＲｕ＞ＭＲｈ  を満たしている、核水添反応用触媒。【特許請求の範囲】
【請求項１】
芳香環に１以上のアミノ基が結合した芳香族化合物の前記芳香環のπ結合の少なくとも１つを水素化する核水添反応に使用される核水添反応用触媒であって、
担体と、前記担体上に担持される触媒粒子と、を含んでおり、
前記触媒粒子には、Ｒｕ成分とＲｈ成分とが含まれており、
高周波誘導結合プラズマ（ＩＣＰ）発光分光分析法により求められるＲｕの含有量ＭＲｕ（質量％）とＲｈの含有量ＭＲｈ（質量％）とが下記式（１）の条件を満たしている、
核水添反応用触媒。
ＭＲｕ＞ＭＲｈ    ・・・（１）
【請求項２】
前記Ｒｕの含有量ＭＲｕ（質量％）と前記Ｒｈの含有量ＭＲｈ（質量％）との比（ＭＲｈ／ＭＲｕ）が下記式（２）の条件を更に満たしている、
請求項１に記載の核水添反応用触媒。
０．０２≦（ＭＲｈ／ＭＲｕ）≦０．１０    ・・・式（２）
【請求項３】
前記Ｒｈの含有量ＭＲｈ（質量％）が下記式（３）の条件を更に満たしている、
請求項１又は２に記載の核水添反応用触媒。
０．１０≦ＭＲｈ≦０．５０    ・・・式（３）
【請求項４】
前記Ｒｕの含有量ＭＲｕ（質量％）が下記式（４）の条件を更に満たしている、
請求項１又は２に記載の核水添反応用触媒。
０＜ＭＲｕ≦５．００    ・・・式（４）
【請求項５】
前記触媒粒子に含まれる前記Ｒｕ成分としてＲｕ（０価）とＲｕ酸化物とが含まれており、
Ｘ線光電子分光分析法（ＸＰＳ）により測定される表面近傍の分析領域における、Ｒｕ（０価）の割合ＲＲｕ（ａｔｏｍ％）と、Ｒｕ酸化物の割合ＲＲｕＯｘ（ａｔｏｍ％）とが、下記式（５）の条件を更に満たしている、
請求項１又は２に記載の核水添反応用触媒。
０．６０≦｛ＲＲｕＯｘ／（ＲＲｕＯｘ+ＲＲｕ）｝≦１．００    ・・・式（５）
【請求項６】
前記触媒粒子に含まれる前記Ｒｈ成分がＲｈ（０価）である、
請求項１又は２に記載の核水添反応用触媒。
【請求項７】
前記担体が、金属酸化物からなる第１担体と、非金属からなる第２担体と、からなり、
前記第１担体に担持される前記触媒粒子には前記Ｒｕ成分が主成分として含まれており、
前記第２担体に担持される前記触媒粒子には前記Ｒｈ成分が主成分として含まれている、
請求項１又は２に記載の核水添反応用触媒。
【請求項８】
前記第１担体に担持される前記触媒粒子が前記Ｒｕ成分のみからなり、
前記第２担体に担持される前記触媒粒子が前記Ｒｈ成分のみからなり、
請求項７に記載の核水添反応用触媒。
【請求項９】
前記第１担体がアルミナからなり、
前記第２担体がカーボンからなり、
請求項７又は８に記載の核水添反応用触媒。
【発明の詳細な説明】
【技術分野】
【０００１】
本発明は、芳香環に１以上のアミノ基が結合した芳香族化合物の核水添反応に使用される触媒に関する。
【背景技術】
【０００２】
従来から、芳香族化合物の核水添反応は、高機能プラスチック製品の原料となるポリアミドイミド樹脂等を合成するために利用されている。そして、芳香族化合物の核水添反応に使用される触媒としてはルテニウム触媒が知られている。【０００３】
例えば、特許文献１（特開２００９−２８６７４７号公報）には、ポリウレタンフォーム製造用触媒、エポキシ硬化剤、レジスト剥離剤、鋼用腐食防止剤として有用なＮ，Ｎ−ジメチルシクロヘキシルアミン類を効率的に経済性良く製造する方法を提供することを目的とし、芳香族化合物をルテニウム触媒等及び水素の存在下で核水添反応させ、得られたシクロヘキシル化合物を、前記貴金属触媒、ホルムアルデヒド誘導体及び水素の存在下で還元メチル化反応させるＮ，Ｎ−ジメチルシクロへキシルアミン類の製造法が開示されている（特許文献１、［要約］）。【０００４】
より具体的には、アルミナ（担体）にルテニウムが５％担持されたルテニウム触媒が開示されている（特許文献１、［００３２］実施例１及び［００３４］実施例２等）。
【先行技術文献】
【特許文献】
【０００５】
【特許文献１】特開２００９−２８６７４７号公報
【発明の概要】
【発明が解決しようとする課題】
【０００６】
しかしながら、上記のような従来のルテニウム触媒では、芳香族化合物の核水添反応において反応物の転化率をより向上させるという観点からは、未だ改善の余地があることを本発明者らは見出した。【０００７】
そこで、本発明は、かかる技術的事情に鑑みてなされたものであって、芳香族化合物の核水添反応において、従来のルテニウム触媒よりも優れた触媒活性を有する核水添反応用触媒を提供することを目的とする。
【課題を解決するための手段】
【０００８】
本件発明者らは、核水添反応に用いられるルテニウム触媒において、担体上に担持される触媒粒子に含まれるＲｕ成分とそれ以外の第２成分の添加効果に着目し、触媒活性の更なる向上を実現する構成について鋭意検討を行った。【０００９】
その結果、第２成分としてＲｈ成分を所定量添加することが触媒活性の向上に有効であることを見出し、本発明を完成するに至った。【００１０】
より具体的には、本発明は、以下の技術的事項により構成される。
すなわち、本発明は、  芳香環に１以上のアミノ基が結合した芳香族化合物の前記芳香環のπ結合の少なくとも１つを水素化する核水添反応に使用される核水添反応用触媒であって、
担体と、前記担体上に担持される触媒粒子と、を含んでおり、
前記触媒粒子には、Ｒｕ成分とＲｈ成分とが含まれており、
高周波誘導結合プラズマ（ＩＣＰ）発光分光分析法により求められるＲｕの含有量ＭＲｕ（質量％）とＲｈの含有量ＭＲｈ（質量％）とが下記式（１）の条件を満たしている、
核水添反応用触媒を提供する。
ＭＲｕ＞ＭＲｈ    ・・・（１）【００１１】
このように、触媒粒子の構成を上記式（１）の条件を満たすように触媒活性の高いＲｈ成分を添加したものとすることにより、本発明の核水添反応用触媒は、芳香環に１以上のアミノ基が結合した芳香族化合物の核水添反応において、従来のルテニウム触媒よりも優れた触媒活性を発揮することができる。【００１２】
また、式（１）を満たすようにＲｈ成分を添加するため、本発明の核水添反応用触媒は従来の核水添反応用触媒に比較した場合の製造コストの上昇を比較的容易に低減できる。【００１３】
ここで、本発明において、Ｒｕの含有量ＭＲｕ（質量％）とＲｈの含有量ＭＲｈ（質量％）とは、核水添反応用触媒の粉末（担体に触媒粒子を担持した状態の粉体）の質量を１００％とした場合にＩＣＰ分析で求められる分析値である。【００１４】
また、上述の本発明の効果をより確実に得る観点から、本発明の核水添反応用触媒は、前記Ｒｕの含有量ＭＲｕ（質量％）と前記Ｒｈの含有量ＭＲｈ（質量％）との比（ＭＲｈ／ＭＲｕ）が下記式（２）の条件を更に満たしていることが好ましい。
０．０２≦（ＭＲｈ／ＭＲｕ）≦０．１０    ・・・式（２）【００１５】
ここで、本発明において、上記式（２）に示される（ＭＲｈ／ＭＲｕ）の値を０．１０以下とすることにより、より少ないＲｈ成分の添加量で十分な触媒活性を有しかつ従来の核水添反応用触媒に比較した場合の製造コストの上昇をより容易に低減できる核水添反応用触媒を提供できる。また、上記式（２）に示される（ＭＲｈ／ＭＲｕ）の値を０．０２以上とすることにより、十分な触媒活性を有する核水添反応用触媒をより確実に提供することができる。【００１６】
更に、上述の本発明の効果をより確実に得る観点から、本発明の核水添反応用触媒は、前記Ｒｈの含有量ＭＲｈ（質量％）が下記式（３）の条件を更に満たしていることが好ましい。
０．１０≦ＭＲｈ≦０．５０    ・・・式（３）【００１７】
本発明において、上記式（３）に示されるようにＭＲｈを０．５０質量％以下とすることにより更に少ないＲｈ成分の添加量で十分な触媒活性を有しかつ従来の核水添反応用触媒に比較した場合の製造コストの上昇をより容易に低減できる核水添反応用触媒を提供できる。また、上記式（３）に示されるようにＭＲｈを０．１０質量％以上とすることにより、十分な触媒活性を有する核水添反応用触媒をより確実に提供することができる。【００１８】
また、上述の本発明の効果をより確実に得る観点から、本発明の核水添反応用触媒は、
前記Ｒｕの含有量ＭＲｕ（質量％）が下記式（４）の条件を更に満たしていることが好ましい。
０＜ＭＲｕ≦５．００    ・・・式（４）【００１９】
本発明において、上記式（３）に示されるようにＭＲｈを０．５０質量％以下とすることにより、更に少ないＲｈ成分の添加量で十分な触媒活性を有しかつ従来の核水添反応用触媒に比較した場合の製造コストの上昇をより容易に低減できる核水添反応用触媒を提供できる。【００２０】
更に、上述の本発明の効果をより確実に得る観点から、本発明の核水添反応用触媒は、前記触媒粒子に含まれる前記Ｒｕ成分としてＲｕ（０価）とＲｕ酸化物とが含まれており、  Ｘ線光電子分光分析法（ＸＰＳ）により測定される表面近傍の分析領域における、Ｒｕ（０価）の割合ＲＲｕ（ａｔｏｍ％）と、Ｒｕ酸化物の割合ＲＲｕＯｘ（ａｔｏｍ％）とが、下記式（５）の条件を更に満たしていることが好ましい。
０．６０≦｛ＲＲｕＯｘ／（ＲＲｕＯｘ+ＲＲｕ）｝≦１．００    ・・・式（５）【００２１】
本発明において、ＸＰＳで観察される核水添反応用触媒の表面近傍の分析領域におけるＲｕ（０価）の割合ＲＲｕ（ａｔｏｍ％）と、Ｒｕ酸化物の割合ＲＲｕＯｘ（ａｔｏｍ％）とは、これら２つの成分の合計が１００％となる条件で算出される数値としている。【００２２】
本発明において、上記式（５）に示されるＲＲｕＯｘ／（ＲＲｕＯｘ+ＲＲｕ）の値が０．６０以上で１．００以下となる構成とすることにより、本発明の核水添反応用触媒は、芳香環に１以上のアミノ基が結合した芳香族化合物の核水添反応において、従来のルテニウム触媒よりも優れた触媒活性をより確実に発揮することができる。【００２３】
本発明の核水添反応用触媒が優れた触媒活性を有することについて詳細な理由は十分に解明されていないが、本発明者らは、以下のように考えている。
即ち、式（５）を満たす構造の核水添反応用触媒は、Ｒｕ（０価）に対するＲｕ酸化物）の割合が従来の核水添反応用触媒よりも高いので、芳香族化合物の核水添反応に対する活性が向上していると推察している。【００２４】
また、優れた触媒活性を更に確実に得る観点から、式（５）に示した｛ＲＲｕＯｘ／（ＲＲｕＯｘ+ＲＲｕ）｝の値は０．８５以上であることがより好ましく０．８９以上であることがより好ましい。【００２５】
また、本発明の核水添反応用触媒においては、前記触媒粒子に含まれる前記Ｒｈ成分がＲｈ（０価）であることが好ましい。これにより、触媒活性をより容易に向上させることができる場合がある。【００２６】
また、本発明の核水添反応用触媒において、前記触媒粒子に含まれる前記Ｒｕ酸化物はその一部に水酸基が結合した状態であってもよい。【００２７】
更に、本発明の核水添反応用触媒においては、前記担体が、金属酸化物からなる第１担体と、非金属からなる第２担体と、からなり、
前記第１担体に担持される前記触媒粒子には前記Ｒｕ成分が主成分として含まれており、
前記第２担体に担持される前記触媒粒子には前記Ｒｈ成分が主成分として含まれていることが好ましい。【００２８】
この構成とすることにより、本発明の核水添反応用触媒をより容易に製造することができるようになる。第１担体にＲｕ成分を主成分として含む触媒粒子（以下、必要に応じて「第１触媒粒子」という）が担持された触媒と、第２担体にＲｈ成分を主成分として含む触媒粒子（以下、必要に応じて「第２触媒粒子」という）が担持された触媒とを、各々単独で合成した後、両者を混合することにより本発明の核水添反応用触媒を容易に製造することができるからである。【００２９】
また、第１触媒粒子の構成を採用することにより、式（５）の条件を満たす核水添反応用触媒をより容易に製造することができる。第１担体（金属酸化物）はＲｕ酸化物の製造に必要な酸化雰囲気下で安定であるからである。【００３０】
更に、第２担体は還元性を有する非金属からなっていてもよい。この構成を採用することにより、Ｒｈ成分のうちの少なくとも一部を活性の高いＲｈ（０価）とした状態で核水添反応用触媒をより容易に製造することができる。【００３１】
また、本発明の核水添反応用触媒をより容易に製造する観点から、第１触媒粒子にはＲｈ成分が含まれていないことが好ましい。更に、同様の観点から、第２触媒粒子にはＲｕ成分が含まれていないことが好ましい。ただし、本発明の効果が得られる範囲において、第１触媒粒子を含む触媒と、第２触媒粒子を含む触媒とを、各々単独で合成した後、両者を混合する際に、第１触媒粒子を含む触媒にＲｈ成分が付着した状態となる場合や第２触媒粒子を含む触媒にＲｕ成分が付着した状態となる場合があってもよい。【００３２】
ここで、第１触媒粒子について、「Ｒｕ成分が主成分として含まれる」とは第１触媒粒子に含まれるＲｕ成分の割合が６０質量％以上であることをいう。第１触媒粒子に含まれるＲｕ成分の割合は７０質量％以上であることが好ましく、８０質量％以上であることがより好ましく、９０質量％以上％以上であることが更に好ましい。  第１触媒粒子（第１担体に担持される触媒粒子）がＲｕ成分のみからなることが更にいっそう好ましい。【００３３】
また、ここで、第２触媒粒子について、「Ｒｈ成分が主成分として含まれる」とは第２触媒粒子に含まれるＲｈ成分の割合が６０質量％以上であることをいう。第２触媒粒子に含まれるＲｈ成分の割合は７０質量％以上であることが好ましく、８０質量％以上であることがより好ましく、９０質量％以上％以上であることが更に好ましい。【００３４】
第１触媒粒子（第２担体に担持される触媒粒子）がＲｈ成分のみからなることがさらにいっそう好ましい。【００３５】
また、第１担体がアルミナからなること好ましい。アルミナはＲｕ酸化物の製造に必要な酸化雰囲気下で安定であるからである。【００３６】
更に、第２担体がカーボンからなること好ましい。カーボンは還元力を有するからである。
【発明の効果】
【００３７】
本発明によれば、芳香環に１以上のアミノ基が結合した芳香族化合物の核水添反応において、従来のルテニウム触媒よりも優れた触媒活性を有する核水添反応用触媒が提供される。
【図面の簡単な説明】
【００３８】
【図１】本発明におけるＸ線光電子分光分析法（ＸＰＳ）の分析条件を説明するためのＸＰＳ装置の概略構成を示す模式図である。
【発明を実施するための形態】
【００３９】
＜核水添反応用触媒＞
以下、本発明の核水添反応用触媒の好適な実施形態について詳細に説明する。
本発明の水添反応用触媒は、芳香環に１以上のアミノ基が結合した芳香族化合物の当該芳香環のπ結合の少なくとも１つを水素化する核水添反応に使用されるものである。
【００４０】
例えば、下記の化学反応式（１）で示される、芳香族化合物である「４−ターシャリーブチルアニリン［4-tert-Butylaniline、下記反応式（１）中の反応物（１）］」の芳香環のπ結合を水素化して、「４−ターシャリーブチルシクロヘキシルアミン［（4-tert-Butylcyclohexylamine、下記反応式（１）中の生成物（２）］」に転化する核水添反応に使用することができる。
【化１】
2019044585.tif 000002
【００４１】
本発明の核水添反応用触媒は、担体と、前記担体上に担持される触媒粒子と、を含んでいればよく、触媒粒子の担持の形態については特に制限はなく、種々の構造を採り得る。
【００４２】
（担体）
担体としては、触媒粒子を担持することができ、かつ表面積が比較的大きいものであれば特に制限されないが、触媒粒子を含んだ溶液中で良好な分散性を有し、不活性であることが好ましい。
【００４３】
不活性担体としては、例えば、炭素系材料（カーボン）、シリカ、アルミナ、シリアカルミナ、マグネシア等が好ましい。
【００４４】
また、後述する第１担体としてはアルミナが特に好ましい。アルミナはＲｕ酸化物の製造に必要な酸化雰囲気下で安定であるからである。
更に、後述する第２担体としては、炭素系材料（カーボン）が特に好ましい。カーボンは還元力を有するからである。
【００４５】
また、上記アルミナ担体については、ＢＪＨ法により求められる細孔径ＰＳが８．００ｎｍ〜１２．００ｎｍであり、ＢＪＨ法により求められる細孔容積ＰＶが０．２５０ｃｍ３／ｇ〜０．４００ｃｍ３／ｇであるのが好ましい。
【００４６】
ここで、本発明において、細孔径ＰＳはＢＪＨ（Barrett, Joyner, Hallender）法により吸着質（気体分子）が固体表面から脱離するときの相対圧と吸着量の関係である脱着等温線から求められる値（BJH  Desorption  average  pore  diameter）である。また、本発明において、細孔容積ＰＶも、ＢＪＨ法により求められる値（BJH Desorption cumulative  volume of pores between 1.7000 nm and 300.0000 nm diameter）である。
【００４７】
炭素系材料としては、例えば、グラッシーカーボン（ＧＣ）、ファインカーボン、カーボンブラック、黒鉛、炭素繊維、活性炭、活性炭の粉砕物、カーボンナノファイバー、カーボンナノチューブ等が挙げられる。
なお、炭素系材料としては、導電性カーボンが好ましく、特に、導電性カーボンとしては、導電性カーボンブラックが好ましい。また、導電性カーボンブラックとしては、商品名「ケッチェンブラックＥＣ３００Ｊ」、「ケッチェンブラックＥＣ６００」、「カーボンＥＰＣ」等（ライオン化学株式会社製）を例示することができる。
【００４８】
（触媒粒子）
次に、本発明において上記担体に担持される触媒粒子は、Ｒｕ成分とＲｈ成分とが含まれている。更に、この触媒粒子は、高周波誘導結合プラズマ（ＩＣＰ）発光分光分析法により求められるＲｕの含有量ＭＲｕ（質量％）とＲｈの含有量ＭＲｈ（質量％）とが下記式（１）の条件を満たしている、
ＭＲｕ＞ＭＲｈ    ・・・（１）
【００４９】
このように、触媒粒子の構成を上記式（１）の条件を満たすように触媒活性の高いＲｈ成分を添加したものとすることにより、本発明の核水添反応用触媒は、芳香環に１以上のアミノ基が結合した芳香族化合物の核水添反応において、従来のルテニウム触媒よりも優れた触媒活性を発揮することができる。
【００５０】
また、この触媒粒子は式（１）を満たすようにＲｈ成分が添加されているので従来の核水添反応用触媒に比較した場合の製造コストの上昇を比較的容易に低減できる。
【００５１】
ここで、Ｒｕの含有量ＭＲｕ（質量％）とＲｈの含有量ＭＲｈ（質量％）は、核水添反応用触媒の粉末（担体に触媒粒子を担持した状態の粉体）の質量を１００％とした場合にＩＣＰ分析で求められる分析値である。
【００５２】
また、上述の本発明の効果をより確実に得る観点から、ＭＲｕ（質量％）とＭＲｈ（質量％）との比（ＭＲｈ／ＭＲｕ）が下記式（２）の条件を更に満たしていることが好ましい。
０．０２≦（ＭＲｈ／ＭＲｕ）≦０．１０    ・・・式（２）
【００５３】
ここで、上記式（２）に示される（ＭＲｈ／ＭＲｕ）の値を０．１０以下とすることにより、より少ないＲｈ成分の添加量で十分な触媒活性を有しかつ従来の核水添反応用触媒に比較した場合の製造コストの上昇をより容易に低減できる核水添反応用触媒を提供できる。
【００５４】
また、上記式（２）に示される（ＭＲｈ／ＭＲｕ）の値を０．０２以上とすることにより、十分な触媒活性を有する核水添反応用触媒をより確実に提供することができる。
【００５５】
更に、上述の本発明の効果をより確実に得る観点から、ＭＲｈ（質量％）が下記式（３）の条件を更に満たしていることが好ましい。
０．１０≦ＭＲｈ≦０．５０    ・・・式（３）
【００５６】
上記式（３）に示されるようにＭＲｈを０．５０質量％以下とすることにより更に少ないＲｈ成分の添加量で十分な触媒活性を有しかつ従来の核水添反応用触媒に比較した場合の製造コストの上昇をより容易に低減できる核水添反応用触媒を提供できる。
【００５７】
また、上記式（３）に示されるようにＭＲｈを０．１０質量％以上とすることにより、十分な触媒活性を有する核水添反応用触媒をより確実に提供することができる。
【００５８】
更に、上述の本発明の効果をより確実に得る観点から、ＭＲｕ（質量％）が下記式（４）の条件を更に満たしていることが好ましい。
０＜ＭＲｕ≦５．００    ・・・式（４）
【００５９】
上記式（３）に示されるようにＭＲｈを０．５０質量％以下とすることにより、更に少ないＲｈ成分の添加量で十分な触媒活性を有しかつ従来の核水添反応用触媒に比較した場合の製造コストの上昇をより容易に低減できる核水添反応用触媒を提供できる。
【００６０】
更に、上述の本発明の効果をより確実に得る観点から、触媒粒子に含まれるＲｕ成分としてＲｕ（０価）とＲｕ酸化物とが含まれており、Ｘ線光電子分光分析法（ＸＰＳ）により測定される表面近傍の分析領域における、Ｒｕ（０価）の割合ＲＲｕ（ａｔｏｍ％）と、Ｒｕ酸化物の割合ＲＲｕＯｘ（ａｔｏｍ％）とが、下記式（５）の条件を更に満たしていることが好ましい。
０．６０≦｛ＲＲｕＯｘ／（ＲＲｕＯｘ+ＲＲｕ）｝≦１．００    ・・・式（５）
【００６１】
ＸＰＳで観察される核水添反応用触媒の表面近傍の分析領域におけるＲｕ（０価）の割合ＲＲｕ（ａｔｏｍ％）と、Ｒｕ酸化物の割合ＲＲｕＯｘ（ａｔｏｍ％）とは、これら２つの成分の合計が１００％となる条件で算出される数値としている。
【００６２】
上記式（５）に示されるＲＲｕＯｘ／（ＲＲｕＯｘ+ＲＲｕ）の値が０．６０以上で１．００以下となる構成とすることにより、本発明の核水添反応用触媒は、芳香環に１以上のアミノ基が結合した芳香族化合物の核水添反応において、従来のルテニウム触媒よりも優れた触媒活性をより確実に発揮することができる。
【００６３】
本発明の核水添反応用触媒が優れた触媒活性を有することについて詳細な理由は十分に解明されていないが、本発明者らは、以下のように考えている。
即ち、式（５）を満たす構造の核水添反応用触媒は、Ｒｕ（０価）に対するＲｕ酸化物）の割合が従来の核水添反応用触媒よりも高いので、芳香族化合物の核水添反応に対する活性が向上していると推察している。
【００６４】
また、優れた触媒活性を更に確実に得る観点から、式（５）に示した｛ＲＲｕＯｘ／（ＲＲｕＯｘ+ＲＲｕ）｝の値は０．８５以上であることがより好ましく０．８９以上であることがより好ましい。
【００６５】
また、本発明の核水添反応用触媒においては、前記触媒粒子に含まれる前記Ｒｈ成分がＲｈ（０価）であることが好ましい。これにより、触媒活性をより容易に向上させることができる場合がある。
【００６６】
また、本発明の核水添反応用触媒において、前記触媒粒子に含まれる前記Ｒｕ酸化物はその一部に水酸基が結合した状態であってもよい
【００６７】
なお、本発明において、触媒粒子に含まれるＲｕ酸化物はその一部に水酸基が結合した状態であってもよい。
【００６８】
更に、本発明の核水添反応用触媒においては、担体が、金属酸化物からなる第１担体と、非金属からなる第２担体と、からなっていてもよい。
【００６９】
第１担体に担持される第１触媒粒子にはＲｕ成分が主成分として含まれていることが好ましい。
【００７０】
第２担体に担持される第２触媒粒子にはＲｈ成分が主成分として含まれていることが好ましい。
【００７１】
この構成とすることにより、本発明の核水添反応用触媒をより容易に製造することができるようになる。第１触媒粒子が担持された触媒と、第２触媒粒子が担持された触媒とを、各々単独で合成した後、両者を混合することにより本発明の核水添反応用触媒を容易に製造することができるからである。
【００７２】
また、第１触媒粒子の構成を採用することにより、式（５）の条件を満たす核水添反応用触媒をより容易に製造することができる。第１担体（金属酸化物）はＲｕ酸化物の製造に必要な酸化雰囲気下で安定であるからである。
【００７３】
更に、第２担体は還元性を有する非金属からなっていてもよい。この構成を採用することにより、Ｒｈ成分のうちの少なくとも一部を活性の高いＲｈ（０価）とした状態で核水添反応用触媒をより容易に製造することができる。
【００７４】
また、本発明の核水添反応用触媒をより容易に製造する観点から、第１触媒粒子にはＲｈ成分が含まれていないことが好ましい。更に、同様の観点から、第２触媒粒子にはＲｕ成分が含まれていないことが好ましい。ただし、本発明の効果が得られる範囲において、第１触媒粒子を含む触媒と、第２触媒粒子を含む触媒とを、各々単独で合成した後、両者を混合する際に、第１触媒粒子を含む触媒にＲｈ成分が付着した状態となる場合や第２触媒粒子を含む触媒にＲｕ成分が付着した状態となる場合があってもよい。
【００７５】
ここで、第１触媒粒子について、「Ｒｕ成分が主成分として含まれる」とは第１触媒粒子に含まれるＲｕ成分の割合が６０質量％以上であることをいう。第１触媒粒子に含まれるＲｕ成分の割合は７０質量％以上であることが好ましく、８０質量％以上であることがより好ましく、９０質量％以上％以上であることが更に好ましい。第１触媒粒子（第１担体に担持される触媒粒子）がＲｕ成分のみからなることが更にいっそう好ましい。
【００７６】
また、ここで、第２触媒粒子について、「Ｒｈ成分が主成分として含まれる」とは第２触媒粒子に含まれるＲｈ成分の割合が６０質量％以上であることをいう。第２触媒粒子に含まれるＲｈ成分の割合は７０質量％以上であることが好ましく、８０質量％以上であることがより好ましく、９０質量％以上％以上であることが更に好ましい。
【００７７】
第１触媒粒子（第２担体に担持される触媒粒子）がＲｈ成分のみからなることがさらにいっそう好ましい。
【００７８】
なお、本発明において、Ｘ線光電子分光分析法（ＸＰＳ）は、以下の分析条件（Ａ１）〜（Ａ５）で実施しされるものとする。
（Ａ１）Ｘ線源：単色化ＡｌＫα
（Ａ２）光電子取出確度：θ＝７５℃
（Ａ３）帯電補正：Ｃ１ｓピークエネルギーを２８４．８ｅＶとして補正
（Ａ４）分析領域：２００μｍ、
（Ａ５）分析時チャンバ圧力：約１×１０−６Ｐａ
【００７９】
ここで、（Ａ２）の光電子取出確度θは、図１に示すように、エックス線源３２から放射されたＸ線が、試料ステージ３４上にセットされた試料へ照射され、当該試料から放射される光電子を分光器３６で受光するときの角度θである。すなわち、光電子取出確度θは、分光器３６の受光軸と試料ステージ３４の試料の層の面との角度に該当する。
【００８０】
＜核水添反応用触媒の製造方法＞
本発明の核水添反応用触媒の製造方法は、担体に上記触媒粒子を担持させることができる方法であれば、特に制限されるものではない。
【００８１】
例えば、担体にＲｕ化合物を含有する溶液を接触させ、担体に触媒成分を含浸させる含浸法、触媒成分を含有する溶液に還元剤を投入して行う液相還元法、電気化学的析出法、化学還元法、吸着水素による還元析出法等を採用した製造方法を例示することができる。
【００８２】
ただし、核水添反応用触媒の製造における製造条件は、高周波誘導結合プラズマ（ＩＣＰ）発光分光分析法により求められるＲｕの含有量ＭＲｕ（質量％）とＲｈの含有量ＭＲｈ（質量％）とがとが、先に述べた式（１）の条件を満たすように製造工程における合成反応条件を調節することが必要である。
【００８３】
また、Ｒｈを添加する際には触媒粒子のＲｈ（０価）の含有量が先に述べた式（１）の条件、式（１）の条件よりも好ましくは更に式（２）を組合わせた条件、式（１）及び式（２）を組合わせた条件よりも好ましくは更に式（３）を組合わせた条件、式（１）〜式（３）を組み合わせた条件よりも好ましくは更に式（４）を組合わせた条件を満たすように製造工程における合成反応条件を調節することがより好ましい。
【００８４】
更に好ましくは、Ｘ線光電子分光分析法（ＸＰＳ）により測定される表面近傍の分析領域における、Ｒｕ（０価）の割合ＲＲｕ（ａｔｏｍ％）と、Ｒｕ酸化物の割合ＲＲｕＯｘ（ａｔｏｍ％）とが、先に述べた式（５）の条件を満たすように製造工程における合成反応条件を調節することが必要である。
【００８５】
なお、本発明の核水添反応用触媒を、上述した式（１）で示した必須の条件、式（２）で示した好ましい条件を満たすように製造する方法としては、例えば、各製造工程において得られる触媒前駆体、最終的に得られる核水添反応用触媒の化学組成や構造を各種の公知の分析手法を用いて分析し、得られる分析結果を各製造工程にフィードバックし、選択する原料、その原料の配合比、選択する合成反応、その合成反応の反応条件（温度、ガス成分の圧力、溶媒）などを調製・変更する方法等が挙げられる。
【００８６】
また、本発明の核水添反応用触媒において、第１担体にＲｕ成分を主成分として含む触媒粒子（第１触媒粒子）が担持された触媒と、第２担体にＲｈ成分を主成分として含む触媒粒子（第２触媒粒子））が担持された触媒とを、各々単独で合成した後、両者を混合することにより、式（１）で示した必須の条件、式（２）〜式（５）で示した好ましい条件を満たすように合成してもよい。これにより、本発明の核水添反応用触媒をより容易に製造することができる。
【実施例】
【００８７】
以下、実施例により本発明を更に具体的に説明するが、本発明は、以下の実施例に限定されるものではない。【００８８】
≪実施例１≫
本発明の核水添反応用触媒（以下、「核水添反応用触媒１」という）として、商品名「ＮＥＣＣ−ＲＡＲＣ」、Ｎ.Ｅ.ＣＨＥＭＣＡＴ社製）を製造した。
核水添反応用触媒１は、Ｒｕ（０価）とＲｕ酸化物とを含む第１触媒粒子が第１担体であるアルミナ（Ａｌ２Ｏ３）粒子に担持された触媒と、Ｒｈ（０価）を含む第２触媒粒子が第２担体であるカーボンブラックに担持された触媒との混合物として製造した。
Ｒｕ（０価）とＲｕ酸化物とを含む第１触媒粒子が第１担体であるアルミナ（Ａｌ２Ｏ３）粒子に担持された触媒は、アルミナと水溶性のＲｕ塩を水に溶解してＲｕ水酸化物がアルミナに担持された触媒前駆体を合成する第１工程と、この第１工程で得られる触媒前駆体を空気中で加熱・乾燥処理（処理温度：８０℃）する第２工程と、第２工程を得て得られた核水添反応用触媒を前駆体として更に還元剤を用いて還元する第３工程とを経て合成した。第３工程では窒素９０％、水素１０％のガス雰囲気中、１００℃で還元処理を実施した。
Ｒｈ（０価）を含む第２触媒粒子が第２担体であるカーボンブラックに担持された触媒は、カーボンブラックと水溶性のＲｈ塩とを水に溶解し、所定の還元剤を添加することにより合成した。
核水添反応用触媒１の（ＭＲｈ／ＭＲｕ）の値、ＭＲｕの値、ＭＲｈの値を表１に示した。また、｛ＲＲｕＯｘ／（ＲＲｕＯｘ+ＲＲｕ）｝の値を表２に示した。【００８９】
≪実施例２≫
実施例１の核水添反応用触媒に対し、触媒粒子における（ＭＲｕ＞ＭＲｈ）の値、ＭＲｕの値、ＭＲｈの値、｛ＲＲｕＯｘ／（ＲＲｕＯｘ+ＲＲｕ）｝の値を表１及び表２に示すものに変更した以外は、実施例１と同様にして、本発明の核水添反応用触媒２（商品名「ＮＥＣＣ−ＲＡＲＣ２」、Ｎ.Ｅ.ＣＨＥＭＣＡＴ社製））を製造した。【００９０】
≪実施例３≫
実施例１の核水添反応用触媒に対し、触媒粒子における（ＭＲｕ＞ＭＲｈ）の値、ＭＲｕの値、ＭＲｈの値、｛ＲＲｕＯｘ／（ＲＲｕＯｘ+ＲＲｕ）｝の値を表１及び表２に示すものに変更した以外は、実施例１と同様にして、本発明の核水添反応用触媒３（商品名「ＮＥＣＣ−ＲＡＲＣ３」、Ｎ.Ｅ.ＣＨＥＭＣＡＴ社製））を製造した。【００９１】
≪実施例４≫
実施例１の核水添反応用触媒に対し、触媒粒子における（ＭＲｕ＞ＭＲｈ）の値、ＭＲｕの値、ＭＲｈの値、｛ＲＲｕＯｘ／（ＲＲｕＯｘ+ＲＲｕ）｝の値を表１及び表２に示すものに変更した以外は、実施例１と同様にして、本発明の核水添反応用触媒４（商品名「ＮＥＣＣ−ＲＡＲＣ４」、Ｎ.Ｅ.ＣＨＥＭＣＡＴ社製））を製造した。【００９２】
≪比較例１≫
実施例１の核水添反応用触媒に対し、第２触媒粒子を含まない構成としたことと、｛ＲＲｕＯｘ／（ＲＲｕＯｘ+ＲＲｕ）｝の値を表２に示すものに変更した以外は、実施例１と同様にして、核水添反応用触媒Ｃ１（商品名「ＮＥＣＣ−５Ｅ、Ｎ.Ｅ.ＣＨＥＭＣＡＴ社製）を製造した。【００９３】
［評価試験］
上記の実施例１〜４及び比較例１で得た核水添反応用触媒を用い、下記の反応式（１）にしたがって、芳香族化合物である「４−ターシャリーブチルアニリン［4-tert-Butylaniline、下記反応式（１）中の反応物１］」の芳香環のπ結合を水素化して、「４−ターシャリーブチルシクロヘキシルアミン［（4-tert-Butylcyclohexylamine、下記反応式（１）中の生成物２］」に転化する核水添反応を行った。
反応は以下の反応条件で実施した。溶媒：イソプロピルアルコール、反応物（１）の濃度：１．６ｍｏｌ％、水素ガス：０．６ＭＰａ、反応温度：６０℃、反応時間：６時間。
【化２】
2019044585.tif 000003
【００９４】
（１）ＭＲｕの値、ＭＲｈの値の測定（ＩＣＰ分析）
実施例１〜４及び比較例１の核水添反応用触媒について、触媒粒子のＭＲｕの値、ＭＲｈの値を以下の方法で測定した。即ち、核水添反応用触媒を王水に浸し、金属を溶解させた。次に、王水から不溶成分のアルミナを除去した。次に、アルミナを除いた王水をＩＣＰ分析した。【００９５】
（２）Ｘ線光電子分光分析（ＸＰＳ：Ｘ−ｒａｙ  ｐｈｏｔｏｅｌｅｃｔｒｏｎ  ｓｐｅｃｔｒｏｓｃｏｐｙ）による核水添反応用触媒の表面分析
実施例１〜４及び比較例１の核水添反応用触媒についてＸＰＳによる表面分析を実施し、Ｒｕ（０価）の割合ＲＲｕ（ａｔｏｍ％）と、Ｒｕ酸化物の割合ＲＲｕＯｘ（ａｔｏｍ％）とを測定し、｛ＲＲｕＯｘ／（ＲＲｕＯｘ+ＲＲｕ）｝の値を算出した。
具体的には、ＸＰＳ装置として「Ｑｕａｎｔｅｒａ  ＳＸＭ」（アルバック・ファイ社製）を使用し、以下の分析条件で実施した。
（Ａ１）Ｘ線源：単色化ＡｌＫα
（Ａ２）光電子取出確度：θ＝７５℃（図１参照）
（Ａ３）帯電補正：Ｃ１ｓピークエネルギーを２８４．８ｅＶとして補正
（Ａ４）分析領域：２００μｍ
（Ａ５）分析時のチャンバ圧力：約１×１０−６Ｐａ
（Ａ６）測定深さ（脱出深さ）：約５ｎｍ以下
分析結果を表２に示した。なお、Ｒｕ（０価）の割合ＲＲｕ（ａｔｏｍ％）とＲｕ酸化物の割合ＲＲｕＯｘ（ａｔｏｍ％）については、これらの２成分で１００％となるように算出した。【００９６】
（３）転化率、収率の算出
反応後に得られた混合組成物における反応物（１）、生成物（２）の含有量、含有比を測定することによって、反応物（１）の転化率（％）、生成物（２）の収率を算出し、結果を表1に示した。
【表１】
2019044585.tif 000004
【表２】
2019044585.tif 000005
【００９７】
表１に示した結果から、ＭＲｕの値、ＭＲｈの値が先に述べた式（１）の条件を満たす本発明に係る実施例１〜４の触媒は、比較例１〜２の触媒（従来のルテニウム触媒）に比べて、反応物（１）の転化率、生成物（２）の収率が高いことが明らかとなった。
また、表１及び表２に示した結果から、先に述べた式（２）〜（５）の条件をそれぞれ満たす本発明に係る触媒が、従来のルテニウム触媒に比べて、反応物（１）の転化率、生成物（２）の収率が高いことが明らかとなった。
すなわち、本発明の核水添反応用触媒は、芳香環に１以上のアミノ基が結合した芳香族化合物の核水添反応において、従来のルテニウム触媒よりも優れた触媒活性を有することが明らかとなった。
【産業上の利用可能性】
【００９８】
本発明の核水添反応用触媒は、芳香環に１以上のアミノ基が結合した芳香族化合物の核水添反応において優れた触媒活性を有し、優れた生成物の収率を得ることができる。従って、本発明は、高機能プラスチック製品の原料となるポリアミドイミド樹脂等の合成に適用することができる核水添反応用触媒であり、各種産業の発達に寄与する。
【図１】
2019044585.tif 000006
【国際調査報告】
2019044585.tif 000007
2019044585.tif 000008
2019044585.tif 000009
2019044585.tif 000010